(57)【要約】【課題】  圧縮強度及び曲げ強度が高く、熱伝導率λ及び熱貫流率Ｋの低い緑化用成型板及びその製造方法を提供することを課題とする。【解決手段】  普通セメントを１２〜３０重量％、粒径２０ｍｍ以下のシラスを５０〜８０重量％、ゼオライトを３．０〜８．０重量％、混和材を０．４〜１．４重量％、混和剤を０．７〜１．５重量％、水を２．０〜８．０重量％を配合し、混練して固形化することにより、圧縮強度が０．５〜５Ｎ／ｍｍ２、曲げ強度が０．１〜２Ｎ／ｍｍ２であり、熱伝導率λ＝０．１〜０．５、熱貫流率Ｋ＝１．０〜２５．０の範囲で熱の侵入を阻止し得るようにした。【特許請求の範囲】
【請求項１】
圧縮強度が０．５〜５Ｎ／ｍｍ２、曲げ強度が０．１〜２Ｎ／ｍｍ２であり、熱伝導率λ＝０．１〜０．５、熱貫流率Ｋ＝１．０〜２５．０の範囲で熱の侵入を阻止し得る緑化用成型板。
【請求項２】
普通セメントを１２〜３０重量％、平均粒径２０ｍｍ以下のシラスを５０〜８０重量％、ゼオライトを３．０〜８．０重量％、混和材を０．４〜１．４重量％、混和剤を０．７〜１．５重量％、水を２．０〜８．０重量％を配合混練して固形化した緑化用成型板の製造方法。
【発明の詳細な説明】
【発明の詳細な説明】
【技術分野】
【０００１】  本発明は強度が高くかつ外断熱性に優れた緑化用成型板及びその製造方法に関するものである。【０００２】  現在、建物の断熱性能確保は、断熱材を室内側に設置するようにしている。このような断熱材は一般的に空気を内包するガラス繊維や岩綿の積層材、あるいはウレタンやスチレンを発泡させ固化した成形板が用いられており、それらの材質は軽くて柔らかい。しかしながら、これらの材質は当然のことながら強度や硬度が弱いため、そのままでは外部壁や屋根に設置することはできない。このようなことに起因して、熱伝導率の高い屋根や外壁に太陽熱が蓄積し、それを夜間に放出することから都市部のヒートアイランド現象が発生する。したがって、建物の断熱は建物外部での断熱、いわゆる外断熱であることが望ましい。
【背景技術】
【０００３】  従来、例えば特開２００３−２４５０１２号公報には、全配合原料の１２％未満のセメントをシラスまたはシラスバルーンの表面に薄くまぶす程度にとどめ、ゼロスランプの混合原料を１５〜１１０ｋｇｆ／ｃｍ２の圧力で成形加工し、シラス同士またはシラス／シラスバルーン間の接触面での強固な接合を行わせ、また軽量シラス基盤の表面の一部または全部を表面研削することによって、より植物の根付きが向上した軽量シラス基盤ができ、さらにセメントの含有量が著しく少ないため、環境にやさしい素材であり、芝類との一体成形によって、軽量シラス基盤と芝草類と一体化したものも製造できる旨が記載されている。【０００４】  しかしながら、上記従来の方法においては、セメント量１２％未満のため攪拌に特殊な技術を要し、セメントを均等に行き渡らせることが難しい。また、混合材料を１５〜１１０ｋｇｆ／ｃｍ２の圧力で成形加工するため特殊な加圧設備を要し、簡易な方法で製造できない。また、軽量シラス基盤の表面の一部または全部を表面研削する工程が必要となり複雑で、製造工程を簡略化することが出来ない。さらに、セメントの含有量が著しく少ないため、湿潤な材料を用いなければならず、必要資材の材質管理が難しい。
【発明が解決しようとする課題】
【０００５】  本発明は、圧縮強度及び曲げ強度が高く、熱伝導率λ及び熱貫流率Ｋの低い緑化用成型板及びその製造方法を提供するものである。
【課題を解決する手段】
【０００６】  請求項１の発明は、圧縮強度が０．５〜５Ｎ／ｍｍ２、曲げ強度が０．１〜２Ｎ／ｍｍ２であり、熱伝導率λ＝０．１〜０．５、熱貫流率Ｋ＝１．０〜２５．０の範囲で熱の侵入を阻止し得る緑化用成型板を提供するものである。
【０００７】  この発明においては、植物の根をはるに充分なポーラス基板でありながら、圧縮強度及び曲げ強度が高く、さらに熱伝導率λ及び熱貫流率Ｋが低く、熱の侵入を阻止し得る緑化用成型板を提供することが出来る。
【０００８】  圧縮強度が０．５Ｎ／ｍｍ２未満であると成型板の耐力に支障を来たし、圧縮強度が５Ｎ／ｍｍ２を超えると、強度は増してもセメント量が増えるためアルカリ性が強すぎ植物の生育に支障を来たす。
【０００９】  曲げ強度が０．１Ｎ／ｍｍ２未満であると集中荷重に耐えられず破壊するため土や植物の積載に支障を来たし、曲げ強度が２Ｎ／ｍｍ２を超えると空隙率が減少するため根の発達に支障を来たす。
【００１０】  熱伝導率λが０．１未満の場合はシラスの量が多くなるため、空隙率が大きすぎて強度に支障を来たし、熱伝導率λが０．５を超える場合は空隙率が小さくなるため断熱効果に支障を来たす。
【００１１】  熱貫流率Ｋが１．０未満である場合シラスの量が多いため、空隙率が大きすぎて強度に支障を来たし、熱貫流率Ｋが２５．０を超える場合空隙率が小さくなるため断熱効果に支障を来たす。
【００１２】  請求項２の発明は、普通セメントを１２〜３０重量％、平均粒径２０ｍｍ以下のシラスを５０〜８０重量％、ゼオライトを３．０〜８．０重量％、混和材を０．４〜１．４重量％、混和剤を０．７〜１．５重量％、水を２．０〜８．０重量％を配合混練して固形化した緑化用成型板の製造方法を提供するものである。
【００１３】  この発明においては、圧縮強度及び曲げ強度が高く、熱伝導率λ及び熱貫流率Ｋが低い緑化用成型板の製造方法を提供することが出来る。
【００１４】  普通セメントが１２重量％未満では強度上支障を来たし、普通セメントが３０重量％を超えるとポーラス構造が維持できなくなり、素材の多孔質性が失われる。
【００１５】  平均粒径２０ｍｍ以下のシラスが５０重量％未満では空隙率が減少し根の発達に支障を来たし、平均粒径２０ｍｍ以下のシラスが８０重量％を超えると強度が劣化する。
【００１６】  混和材が０．４重量％未満では混練に支障を来たし、混和材が１．４重量％を超えると強度上支障を来たす。
【００１７】  混和剤が０．７重量％未満ではシラス粒子相互の接合に支障を来たし、混和剤が１．５重量％を超えると接合力が母材自体の強度を上回り、耐力性を上げるための意味がなくなる。
【００１８】  水が２．０重量％未満では固化に支障を来たし、水が８．０重量％を超えると強度上支障を来たす。
【００１９】  植物の生育に悪影響を及ぼし勝ちな強アルカリ性を低減させるためにゼオライトを使用している。このゼオライトが３．０重量％を未満では水分や肥料の吸放出能力に支障を来たし、ゼオライトが８．０重量％を超えると強度上支障を来たす。
【発明を実施するための最良の形態】
【００２０】  以下に本発明の一実施形態を説明する。普通セメントとしてポルトランドセメント、平均粒径８ｍｍ以下のシラスと平均粒径８〜２０ｍｍのシラス、特殊加工天然ゼオライト（（株）さい社製）、混和材ＴＮＳ−１００（太平洋セメント（株）社製）、混和剤セミックス（海洋興産（株）社製）、水とを第１表に示す割合で配合して混練し、型に詰め込んだ後乾燥固形化した。これら固形化した各試料について、圧縮強度（ＪＩＳ  Ａ  １１０８で測定）、曲げ強度（ＪＩＳ  Ａ  １１０６で測定）、熱伝導率λ（ＪＩＳ  Ａ  １４１２で測定）、熱貫流率Ｋ（ＪＩＳ  Ａ  １３１２で測定）、を測定し第２表に示す。尚、※印は本発明の範囲外を示し、（−）は測定せず。その他、空隙率及びアルカリ性については備考欄に示した。尚、シラスの平均粒径は製品の用途に応じて例えば、８〜１３ｍｍ、６〜８ｍｍ、８ｍｍ以下と適宜変更することも出来る。この場合使用するシラスの平均粒径が大きいほどセメント量が増える。
2007312758.tif 000002
2007312758.tif 000003
【００２３】  第１表から理解されるように、圧縮強度が０．５〜５Ｎ／ｍｍ２、曲げ強度が０．１〜２Ｎ／ｍｍ２であり、また熱伝導率λ＝０．１〜０．５、熱貫流率Ｋ＝１．０〜２５．０の範囲が熱の侵入を阻止し得る良好な緑化用成型板であることが理解できる。【００２４】  また、普通セメントを１２〜３０重量％、粒径２０ｍｍ以下のシラスを５０〜８０重量％、ゼオライトを３．０〜８．０重量％、混和材を０．４〜１．４重量％、混和剤を０．７〜１．５重量％、水を２．０〜８．０重量％の配合割合が本発明の緑化用成型板として有効であることが理解される。
【発明の効果】
【００２５】  上記の如く本発明においては、植物の根をはるに充分なポーラス基板でありながら圧縮強度及び曲げ強度を高くでき、さらに熱伝導率λ及び熱貫流率Ｋを低くして熱の侵入を阻止し得る緑化用成型板及びその製造方法を提供することが出来る。